СПОСОБ ПРОИЗВОДСТВА ВЫСОКОЭФФЕКТИВНОЙ НЕТЕКСТУРИРОВАННОЙ ЭЛЕКТРОТЕХНИЧЕСКОЙ СТАЛИ С ВЫСОКИМИ МАГНИТНЫМИ СВОЙСТВАМИ

1. Способ производства высокоэффективной нетекстурированной электротехнической стали с высокими магнитными свойствами, включающий следующие шаги:
1) выплавка и отливка:
химический состав нетекстурированной электротехнический стали таков, масс.%: С≤0,0040%, Si 0,1-0,8%, Al 0,002-1,0%, Mn 0,10-1,50%, P≤0,2%, Sb 0,04-0,08%, S≤0,0030%, N≤0,0020%, Ti≤0,0020%, железо Fe и неустранимые включения - остальное; при этом сначала выполняют выплавку расплавленной стали в соответствии с указанными выше химическими составами, а затем отливают стальные прутки;
2) горячая прокатка и травление:
температура нагрева сляба составляет 1100-1150°С, а температура отделочной прокатки - 860-920°С; после выполнения прокатки горячекатаное изделие охлаждают воздухом в течение времени: (2+30ּSb%)с≤t≤7 с; после этого сматывают полосу в рулон при температуре ≥720°С;
3) холодная прокатка:
выполняют прокатку для получения холоднокатаной полосы требуемой толщины с коэффициентом сжатия 70-78%;
4) отжиг:
холоднокатаную полосу нагревают до температуры 800-1000°С со скоростью нагрева ≥15°С/с, время выдержки составляет 10-25 с.
2. Способ по п.1, отличающийся тем, что атмосфера отжига имеет состав (объемная часть 30-70%)Н+(объемная часть 70-30%)N2, точка росы регулируется на уровне от -25°С до -40°С.